Звукопоглощающий и изоляционный материал, имеющий превосходную пригодность для формования и внешность, и способ его изготовления

1. Звукопоглощающий и изоляционный материал, включающий:
внутренний звукопоглощающий и изоляционный слой, включающий первое нетканое полотно, содержащее от 30 до 100 мас.% термостойкого волокна, и связующее вещество, присутствующее в том же слое, как и первое нетканое полотно, и поддерживающее трехмерную структуру внутри нетканого полотна; и
наружный звукопоглощающий и изоляционный слой, включающий второе нетканое полотно, содержащее от 30 до 100 мас.% термостойкого волокна,
в котором наружный звукопоглощающий и изоляционный слой наслоены на одной или обеих сторонах внутреннего звукопоглощающего и изоляционного слоя.
2. Звукопоглощающий и изоляционный материал по п.1, в котором наслаивание внутреннего звукопоглощающего и изоляционного слоя и наружного звукопоглощающего и изоляционного слоя достигается посредством связующего вещества, нагревания или давления.
3. Звукопоглощающий и изоляционный материал по п.1, в котором связующее вещество наносится на одну сторону наружного звукопоглощающего и изоляционного слоя, а затем наружный звукопоглощающий и изоляционный слой наслаивается посредством введения в контакт покрытой связующим веществом стороны с внутренним звукопоглощающим и изоляционным слоем.
4. Звукопоглощающий и изоляционный материал по п.3, в котором связующее вещество, используемое для наслаивания между внутренним звукопоглощающим и изоляционным слоем и наружным звукопоглощающим и изоляционным слоем, представляет собой связующее вещество, содержащееся в первом нетканом полотне.
5. Звукопоглощающий и изоляционный материал по п.4, в котором связующее вещество представляет собой термореактивную смолу.
6. Звукопоглощающий и изоляционный материал по п.1, в котором термостойкое волокно, составляющее первое нетканое полотно или второе нетканое полотно, имеет предельный кислородный индекс (LOI), составляющий 25% или более, и температуру термостойкости, составляющую 150°C или более.
7. Звукопоглощающий и изоляционный материал по п.6, в котором термостойкое волокно представляет собой волокно одного или нескольких типов, выбранных из группы, которую составляют арамидное волокно, полифениленсульфидное (PPS) волокно, окисленное полиакрилонитрильное (oxi-PAN) волокно, полиимидное (PI) волокно, полибензимидазольное (PBI) волокно, полибензоксазольное (PBO) волокно, политетрафторэтиленовое (PTFE) волокно, поликетонное (PK) волокно, металлическое волокно, углеродное волокно, стеклянное волокно, базальтовое волокно, кварцевое волокно и керамическое волокно.
8. Звукопоглощающий и изоляционный материал по п.7, в котором термостойкое волокно представляет собой арамидное волокно.
9. Звукопоглощающий и изоляционный материал по п.1, в котором первое нетканое полотно или второе нетканое полотно изготавливается из арамидного волокна, имеющего линейную плотность, составляющую от 1 до 15 денье, и представляет собой однослойное нетканое полотно, имеющее толщину от 3 до 20 мм.
2
10. Звукопоглощающий и изоляционный материал по п.1, в котором первое нетканое полотно или второе нетканое полотно имеет плотность от 100 до 2000 г/м.
2
11. Звукопоглощающий и изоляционный материал по п.10, в котором нетканое полотно имеет плотность от 200 до 1200 г/м.
12. Звукопоглощающий и изоляционный материал по п.1, в котором внутренний звукопоглощающий и изоляционный слой изготавливается из одного слоя или множества слоев.
13. Звукопоглощающий и изоляционный материал по п.1, в котором связующее вещество, содержащееся во внутреннем звукопоглощающем и изоляционном слое, представляет собой термореактивную смолу.
14. Звукопоглощающий и изоляционный материал по п.5 или 13, в котором термореактивная смола представляет собой эпоксидную смолу.
15. Звукопоглощающий и изоляционный материал по п.14, в котором эпоксидная смола представляет собой эпоксидную смолу одного или нескольких типов, выбранных из группы, которую составляют простой диглицидиловый эфир бисфенола A, простой диглицидиловый эфир бисфенола B, простой диглицидиловый эфир бисфенола AD, простой диглицидиловый эфир бисфенола F, простой диглицидиловый эфир бисфенола S, простой диглицидиловый эфир полиоксипропилена, полимер простого диглицидилового эфира бисфенола A, простой диглицидиловый эфир фосфазена, новолачный эпоксид бисфенола A, фенольная новолачная эпоксидная смола и о-крезольная новолачная эпоксидная смола.
16. Звукопоглощающий и изоляционный материал по любому из пп.1-13, причем данный звукопоглощающий и изоляционный материал сформован, чтобы приобрести трехмерную форму, соответствующую форме, в которой применяется звукопоглощающий и изоляционный материал.
17. Звукопоглощающий и изоляционный материал по п.16, причем данный звукопоглощающий и изоляционный материал предназначается для автомобиля.
18. Способ изготовления звукопоглощающего и изоляционного материала по п.1, включающий:
a) пропитывание первого нетканого полотна, содержащего от 30 до 100 мас.% термостойкого волокна, раствором связующего вещества;
b) изготовление внутреннего звукопоглощающего и изоляционного слоя 1 посредством высушивания первого нетканого полотна; и
c) изготовление наружного звукопоглощающего и изоляционного слоя 2ʹ, 2ʺ посредством наслаивания второго нетканого полотна, содержащего от 30 до 100 мас.% термостойкого волокна, на одной или обеих сторонах внутреннего звукопоглощающего и изоляционного слоя 1.
19. Способ изготовления звукопоглощающего и изоляционного материала по п.18, который дополнительно включает, после стадии (c), стадию (d) формования звукопоглощающего и изоляционного материала при высокой температуре.
20. Способ изготовления звукопоглощающего и изоляционного материала по п.18, в котором высушивание на стадии (b) осуществляется при температуре от 70 до 200, и внутренний звукопоглощающий и изоляционный слой, изготовленный посредством высушивания, включает от 1 до 300 мас.ч. связующего вещества в расчете на 100 мас.ч. нетканого полотна.
21. Способ изготовления звукопоглощающего и изоляционного материала по п.18, в котором наслаивание на стадии (c) достигается посредством связующего вещества, нагревания или давления.
22. Способ изготовления звукопоглощающего и изоляционного материала по п.21, в котором наслаивание осуществляется посредством нанесения связующего вещества на одну сторону второго нетканого полотна и последующего введения в контакт стороны, на которую нанесено связующее вещество, с внутренним звукопоглощающим и изоляционным слоем.
23. Способ изготовления звукопоглощающего и изоляционного материала по п.22, в котором связующее вещество представляет собой связующее вещество, содержащееся в первом нетканом полотне.
24. Способ изготовления звукопоглощающего и изоляционного материала по п.23, в котором связующее вещество представляет собой термореактивную смолу.
25. Способ изготовления звукопоглощающего и изоляционного материала по п.18, в котором термостойкое волокно, составляющее первое нетканое полотно или второе нетканое полотно, имеет предельный кислородный индекс (LOI), составляющий 25% или более, и температуру термостойкости, составляющую 150°C или более.
26. Способ изготовления звукопоглощающего и изоляционного материала по п.25, в котором термостойкое волокно представляет собой волокно одного или нескольких типов, выбранных из группы, которую составляют арамидное волокно, полифениленсульфидное (PPS) волокно, окисленное полиакрилонитрильное (oxi-PAN) волокно, полиимидное (PI) волокно, полибензимидазольное (PBI) волокно, полибензоксазольное (PBO) волокно, политетрафторэтиленовое (PTFE) волокно, поликетонное (PK) волокно, металлическое волокно, углеродное волокно, стеклянное волокно, базальтовое волокно, кварцевое волокно и керамическое волокно.
27. Способ изготовления звукопоглощающего и изоляционного материала по п.25, в котором термостойкое волокно представляет собой арамидное волокно, имеющее линейную плотность от 1 до 15 денье и длину нити от 20 до 100 мм.
2
28. Способ изготовления звукопоглощающего и изоляционного материала по п.18, в котором первое нетканое полотно или второе нетканое полотно имеет толщину от 3 до 20 мм и плотность от 100 до 2000 г/м.
29. Способ изготовления звукопоглощающего и изоляционного материала по п.28, в котором первое нетканое полотно или второе нетканое полотно представляет собой арамидное нетканое полотно, имеющее толщину от 3 до 20 мм и изготовленное иглопробиванием термостойкого арамидного волокна, имеющего линейную плотность от 1 до 15 денье.
30. Способ изготовления звукопоглощающего и изоляционного материала по п.29, в котором нетканое полотно изготавливается посредством непрерывного осуществления иглопробивания сверху вниз, иглопробивания снизу вверх и иглопробивания сверху вниз.
2
31. Способ изготовления звукопоглощающего и изоляционного материала по п.29, в котором нетканое полотно изготавливается при ходе иглы от 30 до 350 раз/м.
32. Способ изготовления звукопоглощающего и изоляционного материала по п.18 или 19, в котором раствор связующего вещества включает от 1 до 60 мас.% связующего вещества, от 0,1 до 10 мас.% отверждающего реагента, от 0,01 до 5 мас.% катализатора, от 1 до 40 мас.% добавки и растворитель, составляющий оставшуюся массу.
33. Способ изготовления звукопоглощающего и изоляционного материала по п.32, в котором раствор связующего вещества включает от 1 до 30 мас.% связующего вещества, от 0,1 до 10 мас.% отверждающего реагента, от 0,01 до 5 мас.% катализатора, от 1 до 30 мас.% огнезащитного вещества и от 40 до 95 мас.% растворителя.
34. Способ изготовления звукопоглощающего и изоляционного материала по п.33, в котором связующее вещество представляет собой термореактивную смолу.
35. Способ изготовления звукопоглощающего и изоляционного материала по п.24 или 34, в котором термореактивная смола представляет собой эпоксидную смолу.
36. Способ изготовления звукопоглощающего и изоляционного материала по п.35, в котором эпоксидная смола представляет собой смолу одного или нескольких типов, выбранных из группы, которую составляют простой диглицидиловый эфир бисфенола A, простой диглицидиловый эфир бисфенола B, простой диглицидиловый эфир бисфенола AD, простой диглицидиловый эфир бисфенола F, простой диглицидиловый эфир бисфенола S, простой диглицидиловый эфир полиоксипропилена, полимер простого диглицидилового эфира бисфенола A, простой диглицидиловый эфир фосфазена, новолачный эпоксид бисфенола A, фенольная новолачная эпоксидная смола и о-крезольная новолачная эпоксидная смола.
37. Способ изготовления звукопоглощающего и изоляционного материала по любому из пп.18-31, 33, 34 и 36, в котором данный звукопоглощающий и изоляционный материал предназначается для автомобиля.
38. Способ ослабления шума шумогенерирующего устройства, включающий:
i) исследование трехмерной формы шумогенерируующего устройства;
ii) изготовление и формование звукопоглощающего и изоляционного материала по любому из пп.1-13 таким образом, чтобы он частично или полностью соответствовал трехмерной форме устройства; и
iii) помещение звукопоглощающего и изоляционного материала вблизи шумогенерирующего устройства.
39. Способ ослабления шума шумогенерирующего устройства по п.38, в котором устройство представляет собой мотор, двигатель или систему выпуска отработавших газов.
40. Способ ослабления шума шумогенерирующего устройства по п.39, в котором звукопоглощающий и изоляционный материал помещается вблизи шумогенерирующего устройства посредством прикрепления звукопоглощающего и изоляционного материала к шумогенерирующему устройству, помещения звукопоглощающего и изоляционного материала на расстоянии от шумогенерируующего устройства или формование звукопоглощающего и изоляционного материала в качестве части шумогенерирующего устройства.